КЕРАМИЧЕСКАЯ МАССА
CERAMIC MIXTURE

Изобретение касается составов масс для изготовления плоских керамических изделий, в частности тарелок, блюдец, панно.
Известна керамическая масса, содержащая, мас.%: глину 20-26; каолин 40-55; мраморную муку 9-27; керамический черепок 10-15; доломит - до 3.
Задача изобретения - повышение прочности керамических изделий.
Технический результат достигается тем, что керамическая масса, включающая глину, калин, мраморную муку, керамический черепок, дополнительно включает пегматит, причем компоненты находятся при следующем соотношении, мас.%: глина 44,4-54,4; каолин 30-35; мраморная мука 0,2-0,4; керамический черепок 0,2-0,4; пегматит 15-20.
Составы керамической массы приведены в таблице.
Компоненты
Содержание, мас.%:
состав №1
состав №2
состав №3
Глина
54,4
49,4
44,4
Каолин
30
32,5
35
Мраморная мука
0,2
0,3
0,4
Керамический черепок
0,4
0,3
0,2
Пегматит
15
17,5
20
В составе керамической массы могут быть использованы качественные беложгущиеся глины и каолины любых месторождений. В качестве керамического черенка может быть использован бой любых керамических изделий, отслуживших свой срок, в том числе глазурованных.
Подготовленные компоненты дозируют в требуемых количествах, размазывают до порошкообразного состояния, смешивают и приготовляют керамическую массу с влажностью 9-13%. Из полученной массы прессуют изделия, которые направляют на обжиг. Первый обжиг ведут при температуре 1200-1250°С, второй (после нанесения глазури) - при температуре 980-1050°С. Предел прочности при изгибе изделий из фарфоровой массы составит ~ 50 МПа.
Источник информации
1. А.с. №44772 Болгарии, С04В 33/24, 1989.